ТЕПЛОИЗОЛЯЦИОННЫЙ ПЕНОМАТЕРИАЛ

ТЕПЛОИЗОЛЯЦИОННЫЙ ПЕНОМАТЕРИАЛ
Полезная модель относится к технологии изготовления вспененных теплоизоляционных материалов.
Уровень техники
Широко известны теплоизоляционные ячеистые пенобетоны и пенопласты 1. Эти теплоизоляционные материалы характерны тем, что имеют микропористую (ячеистую) структуру, при этом микропоры заполнены воздухом. Из описанных в литературе 1 пеноматериалов, используемых в качестве теплоизоляционных материалов по структуре, теплотехническим характеристикам и огнестойкости наиболее близки к заявляемым пенопласт полистирольный, например, по ГОСТ 15588 - 86, который получают из суспензионного вспенивающего полистирола с добавлением антипирина, и ячеистый бетон по ГОСТ 5742 - 76, в которых в качестве газонаполнителя их микропор (ячеек) используется воздух. Пористость их доходит до 90%, а коэффициент теплопроводности пенопласта составляет 0,037 - 0,045 ккал/м.ч.град.С., пенобетона 0,095 - 0,11 ккал/м.ч.град.С. (при  град.С.)
Недостатком известных теплоизоляционных материалов 1 является их недостаточно низкий коэффициент теплопроводности и недостаточная огнестойкость пенопласта. Дальнейшее снижение коэффициента их теплопроводности за счет увеличения пористости невозможен, т.к. при этом резко снижается прочность пенопласта и пенобетона.
Сущность полезной модели
МПК: С 04 В 38/00 Область техники
теплоизоляционными характеристиками и повышение огнестойкости пенопластов.
Решение поставленной задачи достигается тем, что в теплоизоляционном пеноматериале из пенопласта или пенобетона, содержащем микропоры, заполненные газом, согласно полезной модели в качестве газонаполнителя микропор используется углекислый газ.
Введение отличительных признаков в полезной модели позволяет улучшить теплоизоляционные характеристики пенопластов и пенобетонов, а также повысить огнестойкость пенопластов и, тем самым, достичь решения поставленной задачи.
Осуществление полезной модели
Для выполнения поставленной задачи в качестве газа - заполнителя микропор пенобетона и пенопласта используется углекислый газ, коэффициент теплопроводности которого (0,0162 вт/м.град.С.) на 35% ниже, чем у воздуха (0,0257 вт/м.град.С.), При изготовлении пенопластов или пенобетона углекислый газ заполняет микропоры материала, пористость которого доходит до 90%, следствием чего является уменьшение его теплопроводности. Кроме того, повышается пожаробезопасность использования пенопластов, т.к., являясь материалом сгораемым (самозатухающим), он, соприкасаясь с пламенем и расплавляясь, будет выделять углекислый газ, содержащийся в его микропорах, который активно гасит пламя и способствует пожаротушению.
Экономическая эффективность
Использование в качестве газонаполнителя микропор пенобетона и пенопласта углекислого газа позволяет снизить коэффициент теплопроводности пенопласта и пенобетона на 10% при тех же весовых и прочностных характеристиках материалов, в результате чего повышаются их теплоизоляционные свойства. Это, в свою очередь, при использовании, например пенопласта, в качестве теплоизоляционного материала в